(57)【要約】【課題】ストレッチ性、吸水拡散（速乾）性、および、耐久性に優れた抗菌性・制電性の全ての機能を一度に兼ね備えた機能性布帛を提供し、さらに、これらの機能全てを有する繊維製品や、製品の一部がこれらの機能を全て有する布帛からなる人体着用製品を提供する。【解決手段】抗菌剤練り込みポリエステルフィラメントを３重量％以上、導電性ポリエステルフィラメントを０．２〜５重量％、異形断面ポリエステルフィラメントを５重量％以上含む編地。【選択図】    なし【特許請求の範囲】
【請求項１】
抗菌剤練り込みポリエステルフィラメントを３重量％以上、導電性ポリエステルフィラメントを０．２〜５重量％、異形断面構造ポリエステルフィラメントを５重量％以上含む編地。
【請求項２】
モノフィラメント及び／又はマルチフィラメントからなる請求項１に記載の編地。
【請求項３】
編地の片面に抗菌剤練り込みポリエステルフィラメント、導電性ポリエステルフィラメント、異形断面構造ポリエステルフィラメントを配してなる、請求項１または２に記載の編地。
【請求項４】
片面がメッシュ構造である、請求項１〜３のいずれか一つに記載の編地。
【請求項５】
メッシュ構造の最外部分に３．５ｄｔｅｘ以下のポリエステルフィラメントが存在する請求項４に記載の編地。
【請求項６】
請求項１〜５の一つに記載の編地を用いた、繊維製品。
【請求項７】
請求項１〜５の一つに記載の編地を少なくとも一部に用いた衣料品。
【発明の詳細な説明】
【技術分野】
【０００１】
本発明は、ストレッチ性、吸水拡散（速乾）性、および耐久性に優れた抗菌性・制電性、のすべての機能を兼ね備えた機能性布帛と、この布帛を用いた繊維製品、およびこの布帛を少なくとも一部に用いた人体着用製品に関する。
【背景技術】
【０００２】
作業服などの繊維製品には、ストレッチ性、吸水拡散（速乾）性、および耐久性に優れた抗菌性・制電性、などのあらゆる機能を備えることが求められている。
【０００３】
上記の各々の機能を訴求する布帛は既に一般的なものとなっているが、ほとんどの布帛は後加工でこのような機能を付与している。後加工では、繊維表面に加工をするため、抗菌性、制電性などの耐久性に問題がある。
【０００４】
一方、吸放湿パラメータ、摩擦帯電圧、発塵量、引裂強力を規定した織物が特許文献１に提案されている。また、ピリジン系抗菌剤を含む導電性繊維を用いた織物が特許文献２に提案されている。しかしながら、どちらも織物であるため、どうしてもストレッチ性に劣る上にフラットな面接触となるため、人体と接触するとベタツキ感が強い。逆にこの問題を解決するためには、綿糸を混用する方法があるが、この場合には、発塵性と乾きにくさに問題がある。すなわち、織物で、以上の機能全てを有する布帛を提供することは難しい。
【０００５】
また、特許文献３には、ポリスルホン酸と第４級アンモニウム塩が付与された織編物が提案されている。しかしながら、これだけでは充分でなく実際には、後加工処理で行うため、加工難易度が高く、安定した効果の発現と、堅牢度面の品質維持に煩雑な管理が必要となり、合理的とは言えない。
【０００６】
【特許文献１】特開平１０−８３４７号公報
【特許文献２】特開２０００−２９０８７４号公報
【特許文献３】特開平１１−１８７５号公報
【発明の開示】
【発明が解決しようとする課題】
【０００７】
本発明の課題は、上記問題点を鑑み、ストレッチ性、吸水拡散（速乾）性、および、耐久性に優れた抗菌性・制電性の全ての機能を一度に兼ね備えた機能性布帛を提供することにあり、さらに、これらの機能全てを有する繊維製品や、製品の一部がこれらの機能を全て有する布帛からなる人体着用製品を提供することにある。
【課題を解決するための手段】
【０００８】
本発明は、抗菌剤練り込みポリエステルフィラメントを３重量％以上、導電性ポリエステルフィラメントを０．２〜５重量％、異形断面ポリエステルフィラメントを５重量％以上含む編地によって達成される。
【０００９】
本発明は、モノフィラメント及び／又はマルチフィラメントからなる編地が好ましい。
【００１０】
編地の片面に抗菌剤練り込みポリエステルフィラメント、導電性ポリエステルフィラメント、異形断面構造ポリエステルフィラメントを配してなる、上記記載の編地が好ましい。
【００１１】
上記編地は片面がメッシュ構造であるのが好ましい。メッシュ構造の最外部分に３．５ｄｔｅｘ以下のポリエステルフィラメントが存在するのが好ましい。
【００１２】
また、上記編地を用いた、繊維製品により達成される。
【００１３】
また、上記編地を少なくとも一部に用いた人体着用製品により達成される。
【発明の効果】
【００１４】
本発明の効果は、ストレッチ性、吸水拡散（速乾）性、および、耐久性に優れた抗菌性・制電性の全ての機能を一度に兼ね備えた機能性布帛が得られることであり、さらに、これらの機能全てを有する繊維製品や、製品の一部がこれらの機能を全て有する布帛からなる製品を提供できることにある。
【００１５】
例えば、作業服に用いた場合、内側に肌着を着なくても、吸水拡散性があって、快適であり、耐久性に優れた抗菌性・制電性を有することから、洗濯の回数が増えても、持続性のある抗菌性・制電性を保つことが可能であり、ストレッチ性があるため作業運動性が良く、ある程度の防塵性も有しているため、クリーンルームの様な塵を嫌う場所用の作業着にも適応可能である。
【００１６】
また、靴の内張りに用いた場合は、吸水拡散性があるため蒸れにくく、足に直接あたる部分が抗菌性を有し、洗濯を行っても、持続性のある抗菌性を保つことが可能である。さらに、靴の場合には、足が靴の中で動くことや足の丸みに沿って形付ける必要があるため、ストレッチ性が有効に働く。
【発明を実施するための最良の形態】
【００１７】
本発明の編地は、抗菌剤練り込みポリエステルフィラメントを編地全重量に対する比率で３重量％以上含み、かつ、導電性ポリエステルフィラメントを編地全重量に対する比率で０．２〜５重量％含み、かつ、異形断面構造ポリエステルフィラメントを編地全重量に対する比率で５重量％以上含む。
【００１８】
好ましくは、この編地がモノフィラメント及び／又はマルチフィラメントからなる編地が好ましい。モノフィラメント及び／又はマルチフィラメントであれば、発塵性が抑えられるからである。
【００１９】
用いられるフィラメントは、ポリエステルフィラメントからなる編地であるものが好ましい。ポリエステルフィラメントの比率が上がることによって、より、吸水拡散性が増す。
【００２０】
本発明の布帛は編地であるため、ストレッチ性に優れている。
【００２１】
本発明で用いられる抗菌剤練り込みポリエステルフィラメントとは、ポリエステルフィラメント製造時に耐熱性を有する抗菌剤が練り込まれているものであり、ポリエステルフィラメントの表面にのみ抗菌剤が存在するものではない。塗布、付着などにより、抗菌剤が表面にのみ存在するフィラメントを用いると、抗菌性の耐久性例えば、洗濯などを繰り返した場合に抗菌性が持続しなくなる。ただし、使用初期に強い抗菌性が必要な場合には
抗菌剤を表面にも塗布することは構わない。
【００２２】
用いられる抗菌剤としては、銀、亜鉛、銅などの金属イオンを利用する方法が考えられるが、最も抗菌効果が得られやすい銀イオンが好ましく、さらに好ましくは耐久性が良く、黄変問題が少ないガラスを母体とした抗菌剤とするのがさらに好ましい。
【００２３】
上記の通り、抗菌剤練り込みポリエステルフィラメントは編地全重量に対する比率で３重量％以上含んでいなければならない。３重量％以上であれば、充分な抗菌効果が得られる。抗菌効果を考えると抗菌剤練り込みポリエステルフィラメントの含有量が増えることは問題ないが、コスト上の問題や、布帛全体の強度の問題で、抗菌剤練り込みポリエステルフィラメントの比率は余り高くない方が良い。好ましくは３〜３０重量％である。
【００２４】
本発明で用いられる導電性ポリエステルフィラメントとしては、酸化チタンやヨウ化第一銅などの金属成分や導電性カーボンブラックを分散させた導電性成分をポリエステルフィラメントの表面にコーティングまたはメッキしたものや、導電性成分と非導電性成分とを複合紡糸した導電性複合繊維など様々なタイプの導電性ポリエステルフィラメントが使用可能である。しかしながら、上述のコーティングあるいはメッキによる導電性ポリエステルフィラメントは繰り返して洗濯等が行われた場合に導電性成分が容易に剥離および脱落してしまうことから好適ではなく、耐久性に優れる導電性複合繊維が好適に使用される。中でも酸化チタン等の導電性無機粒子を導電性成分として使用した場合には、導電性カーボンブラックなどを使用した場合に比べ、繊維自体の着色が大幅に低減され、色調に優れた繊維製品を提供することが可能となることからより好ましく使用される。
【００２５】
上記の通り、導電性ポリエステルフィラメントを編地全重量に対する比率で０．２〜５重量％含んでいなければならず、０．２重量％以上含有していれば、充分な制電性が得られる。現在存在する導電性ポリエステルフィラメントは若干着色しているため、５重量％以下であればその色が目立たず、好みの色や柄の設計が可能になる。好ましくは、０．２〜１．５重量％である。
【００２６】
本発明に用いられる異形断面構造ポリエステルフィラメントとは、異形度が１．２〜２．０である。好ましくは、１．５〜２．０である。この異形度は、繊維の断面周長を、その断面積と同面積の円の周長で除した値を言う。異形度が高いとフィラメントとフィラメントの隙間が多くなり、毛細管現象により、吸水拡散性が発現する。
【００２７】
断面の形状としては、Ｙ字形状、Ｘ字形状が好ましい。このY字形状とは、その角度にはこだわらないが、３つに別れた形状を指す。Ｘ字形状は４つに別れた形状を指す。ＹやＸのように対称形でなくても、３つまたは４つに割れていることが大事である。Ｙ字形状は、異形断面の中では製造しやすく、かつ、フィラメントとフィラメントの隙間と併せて、Ｙ字の3分割された部分やＸ字の４分割された部分の間も毛細管現象に寄与するためより効率が良い。
【００２８】
異形断面構造ポリエステルフィラメントは、編地全重量に対する比率で５重量％以上含んでいなければならない。
【００２９】
ポリエステルフィラメント編地は、片側に抗菌剤練り込みポリエステルフィラメント、導電性ポリエステルフィラメント、異形断面構造ポリエステルフィラメントを配しているのが好ましい。
【００３０】
これらのポリエステルフィラメントが配置されている側は繊維製品となった場合には、肌側に用いる時にその効果がより発揮される。一般的なポリエステル抗菌効果は編地の肌
側に抗菌剤練り込みポリエステルフィラメントが配置されていることにより、肌側の抗菌効果がより上がり好ましい。現在存在する導電性ポリエステルフィラメントは若干着色しているため、できるだけ表面への影響を避けるため、肌側に配置するのが好ましい。異形断面構造ポリエステルフィラメントは外側に出ていると外側から強い力を直接受ける可能性があり、その際、異形断面の角が欠ける可能性があるため、肌側に配置するのが好ましい。
【００３１】
編地の構造は、片面がメッシュ構造であるのが好ましい。このメッシュ構造の面が、肌側に配置されるのが好ましい。肌側に配置されることにより、点接触で肌に触れるため、ベタツキ感を抑えられる。メッシュ構造とは、網目状の構造で、網目の網の部分が畝のように盛り上がり、目の部分が網の部分より凹んだ構造を指す。畝部分と網の目部分との高低差は０．２ｍｍ以上のものが好ましい。
【００３２】
さらに、メッシュ構造の最外部分に３．５ｄｔｅｘ以下のポリエステルフィラメントが存在するのが好ましい。これは、直接肌に当たる部分で、これにより肌に当たる側のザラツキ感が解消できる。
【００３３】
この布帛を用いた繊維製品としては、過酷な条件で用いられる、工場作業着や介護者衣服が例として挙げられる。
【００３４】
この布帛を少なくとも一部に用いる製品とは、例えば、靴、帽子、椅子張り、マットなどが挙げられる。
【００３５】
これらの繊維製品や、製品はこの布帛の有する、ストレッチ性、吸水拡散（速乾）性、および、耐久性に優れた抗菌性・制電性のあらゆる機能を発揮するのに適した部分に用いると効果的である。特に、人の肌に触れる製品、人が身につける製品への適用に適している。
【実施例】
【００３６】
以下、実施例を挙げて本発明を説明するが、本発明はこの実施例に限定されない。
【００３７】
測定方法を以下に示す。
＜ストレッチ性＞
試験環境：２０±２℃、６５±２％ＲＨ
試料の大きさ、枚数：タテ３００ｍｍ×５０ｍｍ、３枚（斜行しないように編目に沿ってカットする。）
つかみ間隔（Ｌ）：２５０ｍｍ
重り：５００ｇ
Ｌ１：試料を縦方向に吊るして、つかみ間隔２５０ｍｍとして、５００ｇの重りを吊るし、その伸びたつかみ間隔部分の長さを一分経過後ｍｍ単位で測定する。
ストレッチ性（伸長率）＝（Ｌ１−Ｌ）／Ｌ×１００
【００３８】
＜吸水拡散性＞
どちらの試験もＪＩＳＬ０２１７  １０３法吊干し乾燥  ３回処理後測定した。
１）吸水性  ：  ＪＩＳＬ１９０７バイレック法（２．５４ｃｍの幅に切断し１０分間水に浸して測定。）
２）乾燥性  ：  １０ｃｍ×１０ｃｍを３枚採取し、各々の試料の重量を測定（Ｗ）。その中央部付近に自重の約３０％量の水を滴下し、重量を測定（Ｗ１）。その後標準状態（２０℃、６５％）で放置し、一定時間毎の重量を測定（Ｗ２）。
乾燥性（蒸発率％）＝（Ｗ１−Ｗ２）÷（Ｗ１−Ｗ）×１００
【００３９】
＜抗菌性＞
ＪＩＳ  Ｌ１９０２−２００２  １０．定量試験１０．１菌液吸収法に基づいて試験を行った。
試験菌：ＭＲＳＡ（Ｓｔａｐｈｙｌｏｃｏｃｃｕｓ  ａｕｒｅｕｓ  ＩＩＤ１６７７）、黄色ぶどう球菌（Ｓｔａｐｈｙｌｏｃｏｃｃｕｓ  ａｕｒｅｕｓ  ＡＴＣＣ６５３８Ｐ）、肺炎桿菌（Ｋｌｅｂｓｉｅｌｌａ  Ｐｎｅｕｍｏｎｉａｅ  ＡＴＣＣ４３５２）
生菌数の測定：混釈平板培養法
洗濯方法：高温加速洗濯法（ＪＡＦＥＴ標準配合洗剤使用）洗濯回数は５０回で行った。Ａ＝標準試験布に菌を摂取直後に回収した菌数
Ｂ＝標準試験布の１８時間培養後に回収した菌数
Ｃ＝実施例、比較例の布の１８時間培養後に回収した菌数
静菌活性値＝ｌｏｇ（Ｂ／Ｃ）
殺菌活性値＝ｌｏｇ（Ａ／Ｃ）
【００４０】
＜制電性＞
ＪＩＳＬ１０９４−１９９８摩擦帯電減衰測定法に基づいて、２０℃×４０％ＲＨの雰囲気下で調湿した試料を、摩擦布としてウールを用いて、１０回摩擦した後の初期帯電圧と半減期の測定を行った。
【００４１】
＜生地風合い＞
５名の被験者により３０ｃｍ×３０ｃｍの試験片を用いて、肌触りとしなやかさについて試験を行い、下記４水準で判定し、５点のうち、最低と最高を除いた３点の平均値を評価結果とする。
水準  ◎  非常に良い
○  良い
△  やや悪い
×  悪い
【００４２】
＜総合評価＞
ストレッチ性：１０％以上が合格。
吸水性：縦、横共に１０ｍｍ以上が合格。
乾燥性：５０％以上が合格。
静菌活性値：２．２以上が合格。
殺菌活性値：０以上が合格。
制電性：３０００Ｖ以下が合格。
制電半減期：６０秒以下が合格。
生地風合い：○以上が合格。
上記合格基準を元に全部合格であるものを○、合格基準からは大きく外れていないと判断したものは、使用できる範囲であると判断し△、それ以外を×とした。
＜実施例１＞
２２ゲージの丸編機を用いて編地を作成した。カネボウ合繊株式会社製ポリエステル、カネボウ合繊株式会社製リブフレッシュＰスーパー、カネボウ合繊株式会社製アクアステルス（異形度１．８）、カネボウ合繊株式会社製ベルトロンを用いた。糸の種類や使い方は表１に示した。
【００４３】
図１に編み組織図、図２に外観図を示した。図１は、編組織図を示しており、給糸の上側がダイヤル、下側がシリンダーで、ダイヤル側が実際に用いる場合、表側になる。点線は引き揃えたベルトロンを示す。図２は、生地構成外観を示している。
【００４４】
＜実施例２、３、比較例１、２＞
リブフレッシュＰスーパー、アクアステルス、ベルトロンの混用率を変化させた結果を表２に示した。使用糸は表１に示した。
【表１】
2005097785.tif 000002
【００４５】
【表２】
2005097785.tif 000003
【００４６】
以上の結果より、ストレッチ性に優れ、吸水速乾性も有し、抗菌性もあり、制電性も有しながら、生地風合いにも優れた、編地が得られた。
【００４７】
＜実施例４＞
実施例１の生地を用いて、作業着を作成した。作業者１０人が８時間着用して作業した結果、１０人ともストレッチ性の良さがあり、作業が非常にしやすく、また、べたつきにくく快適であると回答した。
【００４８】
＜実施例５＞
実施例１の生地を靴の裏地として用いて靴を作成した。１０人の一般の人に４時間着用して、一般生活をした結果、１０人とも靴の蒸れが改善されたと回答した。
【産業上の利用可能性】
【００４９】
上述の通り、本発明の布帛は、ストレッチ性、吸水拡散（速乾）性、および、耐久性に優れた抗菌性・制電性の全ての機能を一度に兼ね備えた機能性布帛であるため、過酷な条件で用いられる、作業着や、靴の内張りなどに好ましく用いられると考えられる。さらに、これらに限定されることなく、様々な機能を有する、繊維製品または、製品に一部に布帛を用いる、繊維製品に用いられる。
【図面の簡単な説明】
【００５０】
【図１】図１は実施例１の編み組織図である。実施例２〜３、比較例１、２はこれに順ずる。
【図２】図２は実施例１の外観図である。
【符号の説明】
【００５１】
Ａ：生地表
Ｂ：生地裏
ａ：表層
ｂ：中間層
ｃ：内層
ｄ：導電糸
ｅ：メッシュ、凹部
ｆ：点接触部、凸部
【図１】
2005097785.tif 000004
【図２】
2005097785.tif 000005